ヒ素、セレン、鉛、カドミウムおよびクロムの重金属類の少なくとも1種を含有する汚染水から前記重金属類を除去するための処理剤であって、硫黄を含有する鉄粉に、汚染水のpHを7未満に低下させる化合物を配合したものであることを特徴とする処理剤。汚染水のpHを7未満に低下させる化合物が、酸で処理した吸着剤である請求項1に記載の処理剤。硫黄を含有する鉄粉と、この鉄粉に配合され且つ酸で処理された吸着剤とで構成されることを特徴とする処理剤。酸で処理した吸着剤が、少なくとも硫酸を含む無機酸で処理した活性炭である請求項2または3に記載の処理剤。鉄粉中の硫黄の含有量は0.6~5質量である請求項1~4のいずれかに記載の処理剤。鉄粉はアトマイズ法によって製造されたものである請求項1~5のいずれかに記載の処理剤。バインダーを介して造粒物の形態としたものである請求項1~6のいずれかに記載の処理剤。前記バインダーは、カチオン性の水溶性樹脂またはカチオン性のエマルジョン型樹脂である請求項7に記載の処理剤。ヒ素、セレン、鉛、カドミウムおよびクロムの重金属類の少なくとも1種を含有する汚染水から前記重金属類を除去するための処理剤であって、硫黄を含有する鉄粉を、バインダーを介して造粒物の形態としたものであることを特徴とする処理剤。前記バインダーは、カチオン性の水溶性樹脂またはカチオン性のエマルジョン型樹脂である請求項9に記載の処理剤。ヒ素、セレン、鉛、カドミウムおよびクロムの重金属類の少なくとも1種を含む汚染水と、請求項1~10のいずれかに記載の処理剤とを接触させることを特徴とする汚染水の処理方法。本発明は前記のような事情に着目してなされたものであって、その目的は、汚染水からヒ素、セレン、鉛、カドミウムおよびクロムの重金属類を除去するに際して、高い吸着効率を発揮することができ、必要によって実用的な装置規模、通水条件および長期耐久性等の要求特性をも満足しえる様な処理剤、およびこうした処理剤を用いた有用な処理方法を提供することにある。上記目的を達成し得た本発明の処理剤とは、ヒ素、セレン、鉛、カドミウムおよびクロムの重金属類の少なくとも1種を含有する汚染水から前記重金属類を除去するための処理剤であって、硫黄を含有してなる鉄粉に、汚染水のpHを7未満に低下させる化合物を配合したものである点に要旨を有するものである。本発明で用いる汚染水のpHを7未満に低下させる化合物としては、酸で処理した吸着剤が挙げられ、最も代表的なものとしては、少なくとも硫酸を含む無機塩で処理された活性炭が挙げられる。本発明の上記目的は、硫黄を含有する鉄粉と、この鉄粉に配合され且つ酸で処理された吸着剤とで構成される処理剤とすることによっても達成される。本発明の処理剤においては、a鉄粉が硫黄を0.6~5質量の量で含有するもの、b鉄粉はアトマイズ法によって製造されたもの、cバインダーを介して造粒物の形態としたもの、等の要件を満足するものが好ましい。また、造粒物の形態とする際に用いるバインダーとしては、カチオン性の水溶性樹脂やカチオン性のエマルジョン型樹脂等が好ましいものとして挙げられる。本発明の目的は、硫黄を含有してなる鉄粉を、バインダーを介して造粒物の形態とした処理剤とすることによっても達成される。このとき用いるバインダーとしては、上記のカチオン性の水溶性樹脂やカチオン性のエマルジョン型樹脂等が好ましいものとして挙げられる。上記のような処理剤を用いて、ヒ素、セレン、鉛、カドミウムおよびクロムの重金属類の少なくとも1種を含む汚染水と、前記処理剤とを接触させることによって汚染水中の重金属類が効果的に除去できる。本発明によれば、硫黄を含有してなる鉄粉に、汚染水のpHを7未満に低下させる化合物を配合したものを処理剤とすることにより、汚染水からヒ素、セレン、鉛、カドミウムおよびクロムの重金属類を効率よく除去できる。本発明の処理剤は、硫黄を含有してなる鉄粉に、汚染水のpHを7未満に低下させる化合物を配合したところに要旨がある。本発明で処理剤の原料として用いる鉄粉は、硫黄Sを含むものである。この様な鉄粉は、汚染水からヒ素やセレン等の重金属類を除去する性能を向上させる上で有用である。即ち、鉄粉に所定量のSを含有させることによって、汚染水からセレン等の重金属類を除去する性能が向上することを見出し、その技術的意義が認められたので、同一出願人によって先に出願している特開2006-312163号公報、同2008一43921号公報、同2009-82818号公報。こうした鉄粉を処理剤の原料として用いることによって、処理剤における重金属類への除去性能が向上することになる。ヒ素やセレン等の重金属類を除去する上で、原料鉄粉中の硫黄含有量は、0.6質量以上とすることが好ましい。尚、この硫黄含有量は、より好ましくは0.7質量以上、更に好ましくは0.8質量以上とするのが良い。一方、鉄粉中の硫黄の含有量が多いほど、鉄粉の重金属類の除去性能が向上する。しかしながら、硫黄の含有量が過度に多くなると、鉄粉本来の重金属吸着活性を阻害することになりかねず、また例えばアトマイズ法などによって鉄粉を製造する際に多量のタール状物質が生成して、溶鉄流出ノズルが閉塞され、鉄粉の生産性が著しく害される。加えて、処理剤の量が必要以上に増大し、コストアップに繋がる。こうしたことから、鉄粉中の硫黄の含有量は、5質量以下であることが好ましいより好ましくは4質量以下、更に好ましくは3質量以下。鉄粉に硫黄を含有させることによって、重金属類の除去性能が向上する理由としては、鉄粉中に含まれる硫黄の作用で、鉄粉表面の酸化が促進され鉄のアノード反応:Fe→Fe22e、該鉄粉表面で効率良く生成する鉄イオン、急速に成長する鉄の酸化物や水酸化物によって、汚染中に金属イオンや化合物イオンの形態で存在する重金属類の鉄粉への吸着が促進され、それに伴って重金属類の除去が効率良く進行するものと考えられる。鉄粉に硫黄を含有させるだけでも処理剤としての効果は発揮されたのであるが、本発明者らが処理剤の性能をより高めるべく、更に検討した。その結果、上記のような硫黄を含有してなる鉄粉に、汚染水のpHを7未満に低下させる化合物を配合したものとすれば、汚染水中の重金属類に対する除去性能が格段に向上し得ることを見出し、本発明を完成した。各重金属類が鉄に吸着される基本的な推定メカニズムは次のように考えることができる。まずヒ素やセレンは、水中でヒ酸イオンAsO43やセレン酸イオンSeO42の形態で溶解している。このヒ酸イオンやセレン酸イオンを除去するためには、これらのイオンと鉄イオンを反応させて化合物を生成させれば良い。そして、硫黄を含有させた鉄粉を用いることによって、鉄イオンを水中に効率良く放出することができる。その結果、不溶性のヒ酸鉄やセレン酸鉄ヒ酸やセレン酸と鉄との化合物を鉄粉表面に析出させて即ち、重金属を鉄粉に吸着させて、水中からヒ酸イオンやセレン酸イオンを効率良く除去することができる。鉛およびカドミウムは、夫々鉛イオンPb2およびカドミウムイオンCd2の形態で水中に溶解している。硫黄を含有した鉄粉によって鉄のアノード反応が促進されるので、鉛イオンやカドミウムイオンが、夫々金属カドミウムや金属鉛に効率良く還元され、鉄粉表面に析出する即ち、重金属が鉄粉に吸着する。その結果、カドミウムイオンや鉛イオンを、水中から効率良く除去することができる。クロムは、クロムイオンCr3、Cr6の形態で水中に溶解している。硫黄を含有した鉄粉のアノード反応によって水に電子を供給し、水酸化物イオンを効率良く生成させる。これらクロムイオンと水酸化物イオンとが反応して、不溶性の水酸化クロムが鉄粉表面に析出する即ち、重金属が鉄粉に吸着する。その結果、クロムイオンを水中から効率良く除去することができる。ところで、重金属類に汚染された地下水などのpHは、周囲の環境によって様々に変化することになる。例えば、炭酸水素ナトリウムやその他のアルカリ成分が溶存する地下水では、pH8程度の弱アルカリ性を示すものがある。また、排水等では、更に高いアルカリ性を示すものがある。しかしながら、これら汚染水のpHが高くなると、鉄粉への重金属吸着量が低下するという問題が生じることが判明している前記特許文献5。そこで、本発明の処理剤では、所定量の硫黄を含有する鉄粉末に、汚染水のpHを7未満に低下させる化合物を配合する。処理剤を添加した際に、汚染水のpHを酸性側即ち、pH7未満にシフトさせることにより、周囲の環境を鉄の腐食領域とし、鉄粉の2価鉄イオンFe2の供給能力を高め、鉄粉と重金属イオンとの反応を促進させることで浄化性能をより向上させることができる。また、鉄粉の2価鉄イオンの供給能力を高めることによって、溶存酸素の存在下で3価鉄イオンに酸化されやすい状態となり、同時に還元能力も向上させることができ、重金属イオンと鉄粉との反応、更には重金属イオンの還元による重金属の生成、および重金属の鉄粉表面への吸着をも期待できる。本発明で用いる汚染水のpHを7未満に低下させる化合物以下、単に化合物と呼ぶことがあるとしては、活性炭、活性アルミナ、ゼオライト等の吸着剤を酸で処理添着若しくは洗浄賦活したものが挙げられる。酸で処理した吸着剤を含む処理剤は、硫黄を含有する鉄粉と、この鉄粉に配合され且つ酸で処理された吸着剤とで構成されるものとなる。酸で処理した吸着剤は、最も好ましくは、安価な材料という観点から、少なくとも硫酸を含む無機酸で処理された活性炭である。吸着剤を処理する際に用いる無機酸としては、上記硫酸の他、リン酸、塩酸等が挙げられるが、化合物の添加によって汚染水のpHを7未満にシフトする作用を考慮すると、少なくとも硫酸を含む無機酸を用いることが好ましい。活性炭を無機酸で処理するときの無機塩の量は、無機酸の種類によっても異なる。例えば無機酸として硫酸を用いる場合には、硫酸が劇物であることを考慮し毒劇物取締法、その量は質量濃度換算で10質量以下とすることが好ましい。硫酸で処理する場合は、基本的には市販の濃硫酸96~98質量或は希硫酸90質量未満を希釈して約30~60質量の溶液とした中に、活性炭を所定時間浸漬させて、硫酸の乾燥重量として、10質量以下に処理することが好ましい。尚、本発明で用いる化合物において、汚染水のpHを7未満に低下させるの特性の基準は、重金属が存在する汚染水に吸着剤を存在させた場合に、少なくとも24時間振とうしたときに汚染水のpHが7未満になるときを基準としたものである。ヒ素、セレン、鉛、カドミウムおよびクロムの重金属類の少なくとも1種を含む汚染水と、上記のような処理剤とを接触させることによって、処理剤による重金属類への高い吸着効率を発揮することができる。本発明で処理剤の原料として用いる鉄粉は、その種類に特に限定は無く、工業的に入手可能なあらゆる鉄粉を用いることができる。鉄粉の種類としては、例えばアトマイズ鉄粉、鋳鉄粉およびスポンジ鉄粉、並びにこれらの鉄基完全合金粉および部分合金化粉などが挙げられる。これらの中でも、大量生産が可能であり、成分や粒径を揃えることができるアトマイズ法によって製造されたアトマイズ鉄粉が好ましい。本発明で用いる鉄粉は、その粒径平均粒径が小さければ小さいほど表面積比表面積が増大し、重金属類の除去性能が増大する。一方、鉄粉の粒径が大きいほど、歩留まりが高くなって取り扱い性も向上するのであるが、重金属類の除去速度が低下することになる。こうしたことから、原料の鉄粉の好ましい平均粒径は、1000μm以下より好ましくは100μm以下である。尚、本発明において鉄粉の平均粒径とは、JISZ8801に規定されるふるい篩を用いた乾式ふるい分け試験によって得られた粒度分布を累積重量百分率で表したときに、積算値が50質量となる粒度をいう。本発明の処理剤において、汚染水のpHを7未満に低下させる化合物と、鉄粉との配合割合は、双方を汚染水に共存させ、少なくとも24時間の振とう後の汚染水のpHが7未満を示す範囲で決めれば良く、コストの観点から酸添着された活性炭の配合量として好ましくは50質量以下、より好ましくは30質量以下である。本発明の処理剤は、必要によってバインダーを介して結合剤として存在させて、造粒物の形態とすることも有用であり、こうした形態とすることによって、高い吸着効率を発揮するという効果の他に、実用的な装置規模に対応できると共に、通水条件および長期耐久性等の要求特性をも満足し得るという効果も発揮できるものとなる。尚、バインダーを用いるときのバインダー配合量配合原料全体に対する割合は、好ましくは10質量以上、60質量以下であり、より好ましくは20質量以上、40質量以下である。本発明の処理剤を造粒物の形態とするときに用いるバインダーとしては、有機系若しくは無機系の高分子バインダー、または水硬性バインダー等、様々なものを用いることができる。しかしながら、適用するバインダーによっては、逆にpHを上昇させる傾向があることや、或は強度が発現しない結果になる場合があることから、pHを7未満に維持するバインダー、且つJISK1474に規定する活性炭試験方法に従って造粒物の強度試験において90以上好ましくは95以上を発現するものが好ましい。尚、上記活性炭試験方法は、篩上に残った試料の質量割合全体に対する質量を強度硬度の指標とする方法であり、測定された値が大きいほど、強度が高いことを示すものである。本発明者らは、上記のような特性を発揮するバインダーの種類についても検討を進めた。その結果、カチオン性を有する水溶性樹脂またはカチオン性を有するエマルジョン型樹脂が好適に使用できることが判明した。一般的に、カチオン性の水溶性樹脂またはエマルジョン型樹脂は、溶液中での樹脂成分を安定化させるために、ギ酸等の無機酸を添加している。従って、溶液自体のpHは、既に酸性側pH<6にシフトされていることになる。このようなバインダーを用いることにより、汚染水のpHを7未満により維持しやすくなることが期待できる。上記カチオン性を有する水溶性樹脂またはエマルジョン型樹脂の種類は、オレフィン系、エポキシ系、ウレタン系、アミド系およびアクリル系等、様々なものが挙げられるが、造粒物の耐水性や長期耐久性を考慮に入れると、オレフィン系とエポキシ系が最も好ましい。汚染水のpHを7未満に低下させる性能が、上記カチオン性の水溶性樹脂またはエマルジョン型樹脂と鉄粉単独での造粒物で発現されることも期待できる。そのような場合には、汚染水のpHを7未満に低下させる化合物を添加せずに、硫黄を含有する鉄粉を、上記のようなバインダーを介して造粒物とした処理剤とすることもでき、こうした構成を採用すれば、コスト的にも優位な処理剤を得ることができる。造粒物の形態としたときの、造粒物の平均粒径は、0.1~4.0mm程度であることが好ましい。造粒物の平均粒径が0.1mm未満では、造粒物を充填した充填層の通水抵抗が増大することになる。また、造粒物の平均粒径が4.0mmを超えると、充填層の空隙が大きくなって充填層の容積に対する吸着効率が低下することになる。尚、本発明において造粒物の平均粒径とは、上記鉄粉の平均粒径で示した定義と同様である。本発明は、セレン等の重金属類を含有する汚染水と、本発明の処理剤とを接触させることによって、汚染水から重金属類を除去する方法も提供する。本発明において、汚染水と本発明の処理剤鉄粉とを接触させる方法には特に限定は無く、例えば1処理剤を適当な容器に充填し、これに汚染水を連続的に通過させて接触させる方法、2処理剤を汚染水に添加した後、撹拌分散させて重金属類を捕捉する方法などが挙げられる。以下、実施例を挙げて本発明をより具体的に説明するが、本発明は以下の実施例によって制限を受けるものではなく、上記下記の趣旨に適合し得る範囲で適当に変更を加えて実施することも勿論可能であり、それらはいずれも本発明の技術的範囲に包含される。[実施例1]鉄粉原料鉄粉として、水アトマイズ法で製造した硫黄含有量が1質量の鉄粉平均粒径:100μmを使用した。酸処理活性炭の調製活性炭A:硫酸47質量のみで処理した活性炭硫酸の添着量:活性炭質量に対して硫酸8質量活性炭B:硫酸47質量およびリン酸85質量で処理した活性炭硫酸の添着量:活性炭量に対して硫酸5質量、リン酸の添着量:活性炭質量に対して5質量活性炭C:リン酸85質量のみで処理した活性炭リン酸の添着量:活性炭質量に対して15質量上記活性炭A~Cと鉄粉の配合量を変えた実施配合例を下記表1に示す。表1に示した各配合処理剤について、各処理剤で処理した後の汚染水処理後中の重金属の濃度を下記の方法で測定して吸着性能を調査した。また、各処理剤で処理する前後の汚染水のpHについて処理剤を添加する前の汚染水のpHは5.33、pH計CP-1PTCOS社製によって測定した。その結果を、下記表2に示す。配合処理剤の重金属吸着性能試験重金属除去性能を判断するために、ヒ素の吸着性能による試験を実施した。まず、ヒ素含有排水のモデル液として、ヒ酸カリウムKH2AsO4をヒ素濃度で10.0mg/Lとなる様に蒸溜水に溶解させた被処理水を調製した。被処理水が250mL入った三角フラスコに、上記で調製した各配合処理剤を各々2.5g1.0質量となるように添加し、室温で24時間振とうさせた。各配合処理剤を添加する前の汚染水のpHは5.33である。次で、振とうを止めて配合処理剤と上澄液を分離し、該上澄液中の残留ヒ素濃度をJISK010261.3に則った水素化物としてICP発光分光分析法により測定した。表2の結果から、次のように考察できる。試験No.1~6は、本発明で規定する要件を満足する例であり、化合物硫酸を含む酸で処理した活性炭で処理した後の被処理水のpHが効果的に酸性側にシフトされており、吸着性能が向上していることが分かる。これに対して、試験No.7~15のものでは、化合物で処理した後の被処理水のpHが効果的に酸性側にシフトされておらず、吸着性能が低下していることが分かる。また、試験No.16~18のものは、汚染水のpHは化合物によって酸性側にシフトはされているものの、鉄粉が共存していないのでヒ素の吸着性能はほとんど無いことが分かる。[実施例2]鉄粉原料鉄粉として、水アトマイズ法で製造した硫黄含有量が1質量の鉄粉平均粒径:100μmを使用した。実施例1に示した各種酸処理活性炭と、下記に示す各種バインダーを用い必要により酸処理活性炭を用いず、下記の方法によって上記鉄粉を造粒物の形態とした。バインダーの種類バインダーa:株ADEKA製、カチオン性の水溶性エポキシ樹脂[アデカレジン登録商標EM-0436F-3、固形分含有量:25.0、pH:2~4]バインダーb:ユニチカ株製、カチオン性ポリエチレンエマルジョン樹脂[アローベース登録商標CB-1200、固形分含有量:23.0、pH:2~4]バインダーc:ユニチカ株製、カチオン性ポリプロピレンエマルジョン樹脂[アローベース登録商標CY1-1100、固形分含有量:27.5、pH:2~4]バインダーd:株ADEKA製、アニオン性の水溶性エポキシ樹脂[アデカレジン登録商標EM-0434-AN、固形分含有量:29.0、pH:8~10]バインダーe:住友精化株製、アニオン製のポリオレフィン系エマルジョン樹脂[ザイクセン登録商標AC-HW-10、固形分含有量:30、pH:8~10]バインダーf:ユニチカ株製、アニオン性ポリエチレンエマルジョン樹脂[アローベース登録商標SB-1200、固形分含有量:25.0、pH:9~11]造粒物の調製バインダーを用いた、鉄粉の造粒、または鉄粉と酸処理活性炭の混合物の造粒は、転動造粒方式により調製した。所定量のバインダーを、鉄粉または鉄粉と酸処理活性炭の混合物を転動させ回転させながら添加し、粒の成長を促していき、所定の粒度に達した後、造粒物に含んだ溶媒を鉄粉の酸化を防ぐために窒素雰囲気下で加熱および乾燥して揮発させ、造粒物を調製した。最終的に得られた造粒物を0.3mm~1.4mmに、篩により分級した。各種バインダー、鉄粉、および酸処理活性炭による造粒物の実施配合例を下記表3に示す。表3に示した配合処理剤造粒物について、各処理剤で処理した後の汚染水処理後中の重金属の濃度、各処理剤で処理する前後の汚染水のpH但し、処理剤を添加する前の汚染水のpHは5.21を、実施例1と同様の方法で測定した。また、造粒物の強度硬さを下記の方法によって測定した。これらの結果を、下記表3に併記する。造粒物の強度硬さの測定JISK1474に従って造粒物の強度を測定した。まず、篩分けした試料造粒物を、100mL採取した。直径:12.7mmまたは9.5mmの鋼球を、各々15個ずつと共に、硬さ試験用皿に入れ、篩振とう機に取り付け、30分振とうする。次で、粒度下限の篩の目開きの2段下の篩を用い、鋼球を除いた試料を全部入れる。篩振とう機にて3分振とうし、夫々の試料を計量する。篩に残った試料の質量割合全体に対する質量を測定し、強度硬度の指標としたこの値が大きいほど、強度が高いことを示す。表3の結果から、次のように考察できる。残留ヒ素濃度が環境基準値0.01mg/Lを下回り、且つ硬度的にも高い値を示した処理剤造粒物は、試験No.19~23のものである。これらの造粒物は、いづれもカチオン性の樹脂を介しての造粒処理剤であり、優れた性能効果を発揮していることが分かる。このうち試験No.19、22、および23のものについては、酸処理活性炭を共存させなくとも、優れた性能を発揮していることが確認できた。しかしながら、カチオン性では無くアニオン性のバインダーを適用した試験No.24~31においては、造粒処理剤の強度はある程度は発現されているものの、残留ヒ素濃度が環境基準値を下回ったものは無く、たとえ酸処理活性炭が共存されていても、一定の効果は示すものの、カチオン性のバインダーを介した造粒処理剤よりも劣ることが分かった。[実施例3]実施例2で示した配合処理剤造粒物のうち、試験No.19および20のものについて、ヒ素以外の重金属類の吸着性能試験を、下記の方法で行った。造粒物のヒ素以外の重金属類による吸着性能試験ヒ素以外の重金属類として、セレン、鉛、カドミウムおよびクロムの吸着性能による試験を実施した。セレン、鉛、カドミウムおよびクロムの各々の含有排水のモデル液として、セレン酸ナトリウムNa2SeO4、硝酸鉛IIPbNO32、塩化カドニウム2.5水和物CdCl22.5H2O、二クロム酸カリウムK2Cr2O7を、夫々用い、各々の重金属濃度で、1.0mg/Lとなる様に蒸溜水に溶解させた被処理水を調製した。250mLの被処理水が入った三角フラスコに、強度およびヒ素吸着性能の良かった試験No.19および20表3で調製した造粒物を、2.5g1.0質量となるように添加し、室温で72時間振とうさせた。次いで、振とうを止めて配合処理剤造粒物と上澄液を分離し、該上澄液中の残留重金属濃度を測定した。このときセレンは、JISK010267.3に則った水素化物ICP発光分光分析法、鉛はJISK010254.4に則ったICP質量分析法、カドミウムはJISK010255.4に則ったICP質量分析法、クロムはJISK010265.1.5に則ったICP質量分析法により、各々の重金属濃度を測定した。その結果を下記表4に示すが、本発明の処理剤は、ヒ素以外の重金属類に対する吸着結果も優れていることが分かる。